(57)【要約】【課題】  （メタ）アクリロイルオキシアルコキシナフタレン化合物を含む単量体を重合して得られる耐熱性に優れ、屈折率の高い重合体を提供すること。【解決手段】  次の構造式（１）で示されるナフタレン化合物成分を含む単量体成分を重合して得られたものであることを特徴とする重合体。2009138090.tif 000013【選択図】  なし【特許請求の範囲】
【請求項１】
次の構造式（１）で示されるナフタレン化合物成分を含む単量体成分を重合して得られたものであることを特徴とする重合体。
【化１】
2009138090.tif 000010
【化２】
2009138090.tif 000011
【化３】
2009138090.tif 000012
【請求項２】
単量体成分が、式（１）に記載のナフタレン化合物成分と、この成分と共重合可能な他のラジカル重合性単量体成分との混合物よりなり、後者の単量体成分が単量体成分総量の７５重量％以下である、請求項１に記載の重合体。
【発明の詳細な説明】
【技術分野】
【０００１】
本発明は、ナフタレン化合物の重合体に関する。さらに詳しくは、（メタ）アクリロイルオキシアルコキシナフタレン化合物を含む単量体を重合して得られる耐熱性に優れ、屈折率の高い重合体に関する。
【背景技術】
【０００２】
芳香族骨格を有するアクリレート化合物の重合体は、脂環式アクリレート化合物の重合体に比べ、耐熱性に優れ、屈折率が高いなどの優れた物性を示すことが知られており、主に光学製品製造用材料、反射防止膜、プラスチックレンズなどの用途に使用されている。芳香族骨格を有するアクリレート化合物として、例えば、フェニル基を有するフェノキシエチルアクリレート化合物について、いくつかの提案がされている（特許文献１、特許文献２）。さらに、ベンゼン骨格を有する化合物を重合させて得られた重合体に比較しさらに高い耐熱性、および屈折率が１．５を超える高屈折率が期待されるナフタレン骨格を有するアクリレート化合物の重合体についても、いくつかの提案がされている（特許文献３、特許文献４参照）。しかしながら、更に高い屈折率の重合体が希求されている。プラスチックレンズにあっては、原料重合体の屈折率が高いほど薄肉化が図られ、このレンズを組み込んだ製品の軽量化、小型化が可能となる。
【特許文献１】特表２００２−５１１０１２
【特許文献２】特表２００２−５１１５９８
【特許文献３】特開２００１−２７６５８７
【特許文献４】特開平０７−０７７６３７
【発明の開示】
【発明が解決しようとする課題】
【０００３】
本発明はかかる状況にあって、光学材料、反射防止膜、光学機器のプラスチックレンズなどの用途に使用される、耐熱性に優れ、屈折率が１．５３を超える高屈折率の重合体を提供することを目的として鋭意検討した結果、本発明を完成するに至った。
【課題を解決するための手段】
【０００４】
上記課題を解決するために、本発明では、次の構造式（１）で示されるナフタレン化合物成分を含む単量体成分を重合して得られたものであることを特徴とする重合体を提供する。
【０００５】
【化１】
2009138090.tif 000002
【０００６】
【化２】
2009138090.tif 000003
【０００７】
【化３】
2009138090.tif 000004
【発明の効果】
【０００８】
本発明は、次のような効果を奏し、その産業上の利用価値は極めて大である。
１．本発明に係る重合体は、優れた紫外線吸収性、耐熱性、耐薬品性、疎水性を発揮する。
２．本発明に係る重合体は高い屈折率を有しているので、光学材料、反射防止膜、プラスチックレンズの用途に好適である。
３．本発明に係る重合体からは、表面硬度が高く傷がつき難く、表面光沢に優れた製品が得られる。
【発明を実施するための最良の形態】
【０００９】
以下、本発明を詳細に説明する。本発明に係る重合体は、上記構造式（１）で示されるナフタレン化合物成分を２５重量％以上含み、この成分と共重合可能な他のラジカル重合性単量体成分を７５重量％以下含を含む単量体成分を重合して得られた重合体である。上記構造式（１）で示されるナフタレン化合物において、置換基Ｘは、水素原子、アルキル基、アルコキシ基、アルキルチオ基、またはハロゲン原子のいずれかを表す。Ｙ１は、上記式（２）で示される置換基を表す。Ｙ２は、Ｙ１と同一、または構造が上記式（３）で示される置換基のいずれかを表す。上記式（２）で示される置換基において、ｎは１以上１０以下の整数を表し、Ｒ１は水素原子またはメチル基を表し、Ｒ２は水素原子、アルキル基、アリール基、アルコキシメチル基、アリールオキシメチル基、またはアリルオキシメチル基のいずれかを表す。上記式（３）で示される置換基において、Ｒ３はアルキル基、ヒドロキシアルキル基、アルコキシアルキル基、アリールオキシアルキル基、またはハロゲン化アルキル基のいずれかを表す。
【００１０】
上記一般式（１）に示されるナフタレン化合物のうち、置換基Ｙ１とＹ２の双方が、上記式（２）で示される置換基を有する化合物の具体例としては、次のような化合物が挙げられる。すなわち、１，４−ジ（２−アクリロイルオキシエトキシ）ナフタレン、２−メチル−１，４−ジ（２−アクリロイルオキシエトキシ）ナフタレン、２−クロル−１，４−ジ（２−アクリロイルオキシエトキシ）ナフタレン、２−メトキシ−１，４−ジ（２−アクリロイルオキシエトキシ）ナフタレン、２−メチルチオ−１，４−ジ（２−アクリロイルオキシエトキシ）ナフタレン、１，４−ジ（２−メタクリロイルオキシエトキシ）ナフタレン、２−メチル−１，４−ジ（２−メタクリロイルオキシエトキシ）ナフタレン、２−クロル−１，４−ジ（２−メタクリロイルオキシエトキシ）ナフタレン、２−メトキシ−１，４−ジ（２−メタクリロイルオキシエトキシ）ナフタレン、２−メチルチオ−１，４−ジ（２−メタクリロイルオキシエトキシ）ナフタレン、１，４−ジ（２−アクリロイルオキシプロポキシ）ナフタレン、２−メチル−１，４−ジ（２−アクリロイルオキシプロポキシ）ナフタレン、２−クロル−１，４−ジ（２−アクリロイルオキシプロポキシ）ナフタレンなどが挙げられる。
【００１１】
さらに、２−メトキシ−１，４−ジ（２−アクリロイルオキシプロポキシ）ナフタレン、２−メチルチオ−１，４−ジ（２−アクリロイルオキシプロポキシ）ナフタレン、１，４−ジ（２−メタクリロイルオキシプロポキシ）ナフタレン、２−メチル−１，４−ジ（２−メタクリロイルオキシプロポキシ）ナフタレン、２−クロル−１，４−ジ（２−メタクリロイルオキシプロポキシ）ナフタレン、２−メトキシ−１，４−ジ（２−メタクリロイルオキシプロポキシ）ナフタレン、２−メチルチオ−１，４−ジ（２−メタクリロイルオキシプロポキシ）ナフタレン、１，４−ジ（２−アクリロイルオキシブトキシ）ナフタレン、２−メチル−１，４−ジ（２−アクリロイルオキシブトキシ）ナフタレン、２−クロル−１，４−ジ（２−アクリロイルオキシブトキシ）ナフタレン、２−メトキシ−１，４−ジ（２−アクリロイルオキシブトキシ）ナフタレン、２−メチルチオ−１，４−ジ（２−アクリロイルオキシブトキシ）ナフタレン、１，４−ジ（２−メタクリロイルオキシブトキシ）ナフタレン、２−メチル−１，４−ジ（２−メタクリロイルオキシブトキシ）ナフタレン、２−クロル−１，４−ジ（２−メタクリロイルオキシブトキシ）ナフタレン、２−メトキシ−１，４−ジ（２−メタクリロイルオキシブトキシ）ナフタレン、２−メチルチオ−１，４−ジ（２−メタクリロイルオキシブトキシ）ナフタレンなどが挙げられる。
【００１２】
上記一般式（１）に示されるナフタレン化合物のうち、置換基Ｙ２が上記式（３）で示される化合物の具体例としては、次のようなものが挙げられる。すなわち、４−メトキシ−１−（２−アクリロイルオキシエトキシ）ナフタレン、２−メチル−４−メトキシ−１−（２−アクリロイルオキシエトキシ）ナフタレン、２−クロル−４−メトキシ−１−（２−アクリロイルオキシエトキシ）ナフタレン、２，４−ジメトキシ−４−メトキシ−１−（２−アクリロイルオキシエトキシ）ナフタレン、２−メチルチオ−４−メトキシ−１−（２−アクリロイルオキシエトキシ）ナフタレン、４−メトキシ−１−（２−メタクリロイルオキシエトキシ）ナフタレン、２−メチル−４−メトキシ−１−（２−メタクリロイルオキシエトキシ）ナフタレン、２−クロル−４−メトキシ−１−（２−メタクリロイルオキシエトキシ）ナフタレン、２，４−ジメトキシ−４−メトキシ−１−（２−メタクリロイルオキシエトキシ）ナフタレン、２−メチルチオ−４−メトキシ−１−（２−メタクリロイルオキシエトキシ）ナフタレン、４−メトキシ−１−（２−アクリロイルオキシプロポキシ）ナフタレン、２−メチル−４−メトキシ−１−（２−アクリロイルオキシプロポキシ）ナフタレン、２−クロル−４−メトキシ−１−（２−アクリロイルオキシプロポキシ）ナフタレン、２，４−ジメトキシ−４−メトキシ−１−（２−アクリロイルオキシプロポキシ）ナフタレン、２−メチルチオ−４−メトキシ−１−（２−アクリロイルオキシプロポキシ）ナフタレン、４−メトキシ−１−（２−メタクリロイルオキシプロポキシ）ナフタレン、２−メチル−４−メトキシ−１−（２−メタクリロイルオキシプロポキシ）ナフタレン、２−クロル−４−メトキシ−１−（２−メタクリロイルオキシプロポキシ）ナフタレン、２，４−ジメトキシ−４−メトキシ−１−（２−メタクリロイルオキシプロポキシ）ナフタレン、２−メチルチオ−４−メトキシ−１−（２−メタクリロイルオキシプロポキシ）ナフタレンなどが挙げられる。
【００１３】
さらに、４−エトキシ−１−（２−アクリロイルオキシエトキシ）ナフタレン、２−メチル−４−エトキシ−１−（２−アクリロイルオキシエトキシ）ナフタレン、２−クロル−４−エトキシ−１−（２−アクリロイルオキシエトキシ）ナフタレン、２−メトキシ−４−エトキシ−１−（２−アクリロイルオキシエトキシ）ナフタレン、２−メチルチオ−４−エトキシ−１−（２−アクリロイルオキシエトキシ）ナフタレン、４−エトキシ−１−（２−メタクリロイルオキシエトキシ）ナフタレン、２−メチル−４−エトキシ−１−（２−メタクリロイルオキシエトキシ）ナフタレン、２−クロル−４−エトキシ−（２−メタクリロイルオキシエトキシ）ナフタレン、２−メトキシ−４−エトキシ−１−（２−メタクリロイルオキシエトキシ）ナフタレン、２−メチルチオ−４−エトキシ−１−（２−メタクリロイルオキシエトキシ）ナフタレン、４−エトキシ−１−（２−アクリロイルオキシプロポキシ）ナフタレン、２−メチル−４−エトキシ−１−（２−アクリロイルオキシプロポキシ）ナフタレン、２−クロル−４−エトキシ−１−（２−アクリロイルオキシプロポキシ）ナフタレン、２−メトキシ−４−エトキシ−１−（２−アクリロイルオキシプロポキシ）ナフタレン、２−メチルチオ−４−エトキシ−１−（２−アクリロイルオキシプロポキシ）ナフタレン、４−エトキシ−１−（２−メタクリロイルオキシプロポキシ）ナフタレン、２−メチル−４−エトキシ−１−（２−メタクリロイルオキシプロポキシ）ナフタレン、２−クロル−４−エトキシ−（２−メタクリロイルオキシプロポキシ）ナフタレン、２−メトキシ−４−エトキシ−１−（２−メタクリロイルオキシプロポキシ）ナフタレン、２−メチルチオ−４−エトキシ−１−（２−メタクリロイルオキシプロポキシ）ナフタレンなどが挙げられる。
【００１４】
また、４−（２−ヒドロキシエトキシ）−１−（２−アクリロイルオキシエトキシ）ナフタレン、２−メチル−４−（ヒドロキシメトキシ）−１−（２−アクリロイルオキシエトキシ）ナフタレン、２−クロル−４−（２−ヒドロキシエトキシ）−１−（２−アクリロイルオキシエトキシ）ナフタレン、２−メトキシ−４−（ヒドロキシメトキシ）−１−（２−アクリロイルオキシエトキシ）ナフタレン、２−メチルチオ−４−（２−ヒドロキシエトキシ）−１−（２−アクリロイルオキシエトキシ）ナフタレン、２−メトキシ−４−（ヒドロキシメトキシ）−１−（２−アクリロイルオキシエトキシ）ナフタレン、４−（２−ヒドロキシエトキシ）−１−（２−メタクリロイルオキシエトキシ）ナフタレン、２−メチル−４−（ヒドロキシメトキシ）−１−（２−メタクリロイルオキシエトキシ）ナフタレン、２−クロル−４−（２−ヒドロキシエトキシ）−１−（２−メタクリロイルオキシエトキシ）ナフタレン、２−メトキシ−４−（ヒドロキシメトキシ）−１−（２−メタクリロイルオキシエトキシ）ナフタレン、２−メチルチオ−４−（２−ヒドロキシエトキシ）−１−（２−メタクリロイルオキシエトキシ）ナフタレン、２−メトキシ−４−（ヒドロキシメトキシ）−１−（２−メタクリロイルオキシエトキシ）ナフタレン、４−（２−メトキシエトキシ）−１−（２−アクリロイルオキシエトキシ）ナフタレン、２−メチル−４−（メトキシメトキシ）−１−（２−アクリロイルオキシエトキシ）ナフタレン、２−クロル−４−（２−メトキシエトキシ）−１−（２−アクリロイルオキシエトキシ）ナフタレン、２−メトキシ−４−（メトキシメトキシ）−１−（２−アクリロイルオキシエトキシ）ナフタレン、２−メチルチオ−４−（２−メトキシエトキシ）−１−（２−アクリロイルオキシエトキシ）ナフタレン、２−メトキシ−４−（メトキシメトキシ）−１−（２−アクリロイルオキシエトキシ）ナフタレン、４−（２−メトキシエトキシ）−１−（２−メタクリロイルオキシエトキシ）ナフタレン、２−メチル−４−（メトキシメトキシ）−１−（２−メタクリロイルオキシエトキシ）ナフタレン、２−クロル−４−（２−メトキシエトキシ）−１−（２−メタクリロイルオキシエトキシ）ナフタレン、２−メトキシ−４−（メトキシメトキシ）−１−（２−メタクリロイルオキシエトキシ）ナフタレン、２−メチルチオ−４−（２−メトキシエトキシ）−１−（２−メタクリロイルオキシエトキシ）ナフタレン、２−メトキシ−４−（メトキシメトキシ）−１−（２−メタクリロイルオキシエトキシ）ナフタレン、４−（２−クロロエトキシ）−１−（２−アクリロイルオキシエトキシ）ナフタレン、２−メチル−４−（クロロメトキシ）−１−（２−アクリロイルオキシエトキシ）ナフタレン、２−クロル−４−（２−クロロエトキシ）−１−（２−アクリロイルオキシエトキシ）ナフタレン、２−メトキシ−４−（クロロメトキシ）−１−（２−アクリロイルオキシエトキシ）ナフタレン、２−メチルチオ−４−（２−クロロエトキシ）−１−（２−アクリロイルオキシエトキシ）ナフタレン、２−メトキシ−４−（クロロメトキシ）−１−（２−アクリロイルオキシエトキシ）ナフタレン、４−（２−クロロエトキシ）−１−（２−メタクリロイルオキシエトキシ）ナフタレン、２−メチル−４−（クロロメトキシ）−１−（２−メタクリロイルオキシエトキシ）ナフタレン、２−クロル−４−（２−クロロエトキシ）−１−（２−メタクリロイルオキシエトキシ）ナフタレン、２−メトキシ−４−（クロロメトキシ）−１−（２−メタクリロイルオキシエトキシ）ナフタレン、２−メチルチオ−４−（２−クロロエトキシ）−１−（２−メタクリロイルオキシエトキシ）ナフタレン、２−メトキシ−４−（クロロメトキシ）−１−（２−メタクリロイルオキシエトキシ）ナフタレンなどが挙げられる。
【００１５】
さらにまた、４−（２−フェノキシエトキシ）−１−（２−アクリロイルオキシエトキシ）ナフタレン、２−メチル−４−（２−フェノキシエトキシ）−１−（２−アクリロイルオキシエトキシ）ナフタレン、２−クロル−４−（２−フェノキシエトキシ）−１−（２−アクリロイルオキシエトキシ）ナフタレン、２−メトキシ−４−（２−フェノキシエトキシ）−１−（２−アクリロイルオキシエトキシ）ナフタレン、２−メチルチオ−４−（２−フェノキシエトキシ）−１−（２−アクリロイルオキシエトキシ）ナフタレン、４−（２−フェノキシエトキシ）−１−（２−メタクリロイルオキシエトキシ）ナフタレン、２−メチル−４−（２−フェノキシエトキシ）−１−（２−メタクリロイルオキシエトキシ）ナフタレン、２−クロル−４−（２−フェノキシエトキシ）−（２−メタクリロイルオキシエトキシ）ナフタレン、２−メトキシ−４−（２−フェノキシエトキシ）−１−（２−メタクリロイルオキシエトキシ）ナフタレン、２−メチルチオ−４−（２−フェノキシエトキシ）−１−（２−メタクリロイルオキシエトキシ）ナフタレン、４−（２−フェノキシエトキシ）−１−（２−アクリロイルオキシプロポキシ）ナフタレン、２−メチル−４−（２−フェノキシエトキシ）−１−（２−アクリロイルオキシプロポキシ）ナフタレン、２−クロル−４−（２−フェノキシエトキシ）−１−（２−アクリロイルオキシプロポキシ）ナフタレン、２−メトキシ−４−（２−フェノキシエトキシ）−１−（２−アクリロイルオキシプロポキシ）ナフタレン、２−メチルチオ−４−（２−フェノキシエトキシ）−１−（２−アクリロイルオキシプロポキシ）ナフタレン、４−（２−フェノキシエトキシ）−１−（２−メタクリロイルオキシプロポキシ）ナフタレン、２−メチル−４−（２−フェノキシエトキシ）−１−（２−メタクリロイルオキシプロポキシ）ナフタレン、２−クロル−４−（２−フェノキシエトキシ）−（２−メタクリロイルオキシプロポキシ）ナフタレン、２−メトキシ−４−（２−フェノキシエトキシ）−１−（２−メタクリロイルオキシプロポキシ）ナフタレン、２−メチルチオ−４−（２−フェノキシエトキシ）−１−（２−メタクリロイルオキシプロポキシ）ナフタレン等が挙げられる。
【００１６】
上記構造式（１）で示される代表的な化合物としては、以下の構造式（４）〜（７）として示したものが挙げられる。
【００１７】
【化４】
2009138090.tif 000005
【００１８】
【化５】
2009138090.tif 000006
【００１９】
【化６】
2009138090.tif 000007
【００２０】
【化７】
2009138090.tif 000008
【００２１】
本発明に係る上記構造式（１）で表わされる重合体製造用の原料単量体である、（メタ）アクリロイルオキシアルコキシナフタレン化合物（Ａ）｛以下、単に（Ａ）成分と記載することがある。｝は、ヒドロキシアルコキシナフタレン化合物（ａ）｛以下、単に（ａ）成分と記載することがある。｝を、溶媒（ｃ）中で、塩基性化合物（ｄ）の存在下、塩化アクリロイルまたは塩化メタクリロイル（ｂ）｛以下、単に（ｂ）成分と記載することがある。｝と反応させることにより製造することができる。
【００２２】
ヒドロキシアルコキシナフタレン化合物（ａ）の具体例としては、１，４−ジ（２−ヒドロキシエトキシ）ナフタレン、１，４−ジ（２−ヒドロキシプロポキシ）ナフタレン、１，４−ジ（２−ヒドロキシブトキシ）ナフタレン、４−メトキシ−１−（２−ヒドロキシエトキシ）ナフタレン、４−メトキシ１−（２−ヒドロキシプロポキシ）ナフタレン、４−メトキシ−１−（２−ヒドロキシブトキシ）ナフタレン、４−エトキシ−１−（２−ヒドロキシエトキシ）ナフタレン、４−エトキシ−１−（２−ヒドロキシプロポキシ）ナフタレン、４−エトキシ−１−（２−ヒドロキシブトキシ）ナフタレン、４−（２−フェノキシエトキシ）−１−（２−ヒドロキシエトキシ）ナフタレン、４−（２−フェノキシエトキシ）−１−（２−ヒドロキシプロポキシ）ナフタレン、４−（２−フェノキシエトキシ）−１−（２−ヒドロキシブトキシ）ナフタレンなどが挙げられる。
【００２３】
上記反応で使用される溶媒（ｃ）としては、アセトン、メチルエチルケトン、メチルイソブチルケトンなどのケトン系溶媒、ベンゼン、トルエン、キシレン、クロロベンゼンなどの芳香族系溶媒、ジクロロメタン、ジクロロエタン、ジクロロエチレンなどのハロゲン系溶媒、テトラヒドロフラン、１，４−ジオキサンなどのエーテル系溶媒、ジメチルホルムアミド、ジメチルアセトアミドなどのアミド系溶媒が挙げられる。この溶媒（ｃ）の使用量は、（ａ）成分と（ｂ）成分との合計１００重量部に対して、５０〜２００重量部の範囲で選ぶことができる。
【００２４】
反応系に存在させる塩基性化合物（ｄ）としては、トリメチルアミン、トリエチルアミン、ピペリジン、ピリジンなどの有機アミン化合物が挙げられる。（Ａ）成分を製造する際の塩基性化合物（ｄ）の使用量は、ヒドロキシアルコキシナフタレン化合物（ａ）に対して（ｄ）成分を２〜３モル倍の範囲で選ぶのが好ましい。（ａ）成分に対する（ｄ）成分の量が２モル倍未満では、ヒドロキシアルコキシナフタレン化合物（ａ）を完全に反応させるのが困難で未反応物として残留し易く、３モル倍を超えると生成物の単離収率が下がり易く好ましくない。
【００２５】
本発明で使用する塩化アクリロイルおよび／または塩化メタアクリロイル（ｂ）は、ヒドロキシアルコキシナフタレン化合物（ａ）に対して、１〜５モル倍の範囲で選ぶのが好ましい。（ａ）成分１モルに対する（ｂ）成分の量が１モル倍未満では、未反応の（ａ）成分が残り易く、また５モル倍を超えると、（ｂ）成分自体が重合するため（Ａ）成分の純度が低下し、好ましくない。好ましい（ｂ）成分の添加量は、（ａ）成分１モルに対して２〜３モル倍の範囲である。
【００２６】
（Ａ）成分を製造する際の反応温度は、０℃〜８０℃の範囲で選ぶのが好ましい。反応温度が０℃未満では、反応が遅く、８０℃を超えると副反応が起こり易く、（Ａ）成分の純度が低下し、これの精製分離が困難となり好ましくない。より好ましい反応温度は、２０〜４０℃である。
【００２７】
（Ａ）成分を製造する際には、反応の進行に伴い溶媒（ｃ）中に塩基性化合物の塩酸塩が析出する。反応溶媒として水溶性ケトンまたは水溶性エーテルを用いた場合には、析出した塩基性化合物の塩酸塩に水を加えて溶解させ、ついでさらに水を加えることによって（Ａ）成分を析出させることができる。析出物を濾過・乾燥し、相当する（Ａ）成分を得ることができる。また、反応溶媒として水不溶性の溶媒を用いた場合には、反応終了後水を加えて塩基性化合物の塩酸塩を溶かして有機層と水層の２層とし、分液操作により水層を分離し、次いで有機層を濃縮し、ｎ-ヘキサン、シクロヘキサンなどの貧溶媒を加えることによって、（Ａ）成分を析出させることができる。
【００２８】
かくして得られた（メタ）アクリロイルオキシアルコキシナフタレン化合物（Ａ）は、（Ａ）成分単独で、または、（Ａ）成分と（Ａ）成分と共重合可能な他のラジカル共重合性単量体（Ｂ）｛以下、（Ｂ）成分と記載することがある。｝と混合して、熱ラジカル重合開始剤（ｅ）または光ラジカル重合開始剤（ｆ）などの存在下、（共）重合させることができる。
【００２９】
ラジカル共重合性単量体（Ｂ）の具体例としては、スチレン、酢酸ビニル、アクリル酸、メタクリル酸、アクリロニトリル、メタクリロニトリル、アクリルアミド、アクリル酸エステル、メタクリル酸エステル、テトラエチレングリコールジアクリレート、トリメチロールプロパントリアクリレート、ペンタエリスリトールトリアクリレート、エポキシアクリレート、ウレタンアクリレートポリエステルアクリレート、ポリブタジエンアクリレート、ポリオールアクリレート、ポリエーテルアクリレート、シリコーン樹脂アクリレート、イミドアクリレート、フェニルアクリレート、フェニルメタクリレート、ｐ−トリルアクリレート、ｐ−トリルメタクリレート、ｍ−トリルアクリレート、ｍ−トリルメタクリレート、ｏ−トリルアクリレート、ｏ−トリルメタクリレート、２−フェノキシエチルアクリレート、２−フェノキシエチルメタクリレート、ビフェニル−４−イル−アクリレート、ビフェニル−４−イル−メタクリレート、４−フェノキシフェニルアクリレート、４−フェノキシフェニルメタクリレート、２−フェノキシフェニルアクリレート、２−フェノキシフェニルメタクリレート、２−（ビフェニル−４−イルオキシ）エチルアクリレート、２−（ビフェニル−４−イルオキシ）エチルメタクリレート、２−（ビフェニル−２−イルオキシ）エチルアクリレート、２−（ビフェニル−２−イルオキシ）エチルメタクリレート、１−ナフチルアクリレート、１−ナフチルメタクリレート、２−ナフチルアクリレート、２−ナフチルメタクリレート、４−メトキシ−１−ナフチルアクリレート、４−メトキシ−１−ナフチルメタクリレート、４−（２−フェノキシエトキシ）−１−ナフチルアクリレート、４−（２−フェノキシエトキシ）−１−ナフチルメタクリレート、９−アントリルアクリレート、９−アントリルメタクリレート、２−（９−アントリルオキシ）エチルアクリレート、２−（９−アントリルオキシ）エチルメタクリレート、９−アントリルメチルアクリレート、９−アントリルメチルメタクリレートなどのアクリレート類が挙げられる。
【００３０】
さらに、前記構造式（１）で表わされる化合物に該当しないナフタレン化合物が挙げられる。具体的には、１，４−ジアクリロイルオキシナフタレン、１，４−ジメタクリロイルオキシナフタレン、１，６−ジアクリロイルオキシナフタレン、１、６−ジメタクリロイルオキシナフタレン、１，５−ジアクリロイルオキシナフタレン、１，５−ジメタクリロイルオキシナフタレン、２，６−ジアクリロイルオキシナフタレン、２，６−ジメタクリロイルオキシナフタレン、２，７−ジアクリロイルオキシナフタレン、２，７−ジメタクリロイルオキシナフタレン、１，２，４−トリアクリロイルオキシナフタレン、１，２，４−トリメタクリロイルオキシナフタレン、９，１０−ジアクリロイルオキシアントラセン、９，１０−ジメタクリロイルオキシアントラセン、１，４−ジヒドロ−９，１０−ジアクリロイルオキシアントラセン、１，４−ジヒドロ−９，１０−ジメタクリロイルオキシアントラセン、１，２，３，４−テトラヒドロ−９，１０−ジアクリロイルオキシアントラセン、１，２，３，４−テトラヒドロ−９，１０−ジメタクリロイルオキシアントラセン、４，４’−（９Ｈ−フルオレン−９，９’−ジイル）ジフェニルジアクリレートなどが挙げられる。
【００３１】
ラジカル共重合性単量体（Ｂ）は、一種類でも二種類以上であってもよい。前記（Ａ）成分と共重合させる際の（Ｂ）成分の割合は、（Ａ）成分と（Ｂ）成分との相溶性にもよるが、（Ａ）成分と（Ｂ）成分との合計量に対して、７５重量％以下とするのが好ましい。（Ｂ）成分の割合が７５重量％を超えると、重合体は耐熱性の低下、屈折率の低下などの性能低下が著しくなり好ましくない。（Ｂ）成分の割合が５０重量％以下であると、重合体は耐熱性と屈折率などがバランスして好適である。なお、共重合させる（Ｂ）成分によっては、共重合体の屈折率を本発明の目的の１．５３以上とすることができない場合があるので、屈折率が１．５３を超えるように種類と量を選択、組合せるのが好ましい。
【００３２】
本発明において熱ラジカル重合開始剤（ｅ）とは、加熱されることによって熱分解してラジカルを発生する有機過酸化物やアゾ系化合物などをいう。有機過酸化物の具体例としては、ｔ−ヘキシルパーオキシイソプロピルモノカーボネート、ｔ−ヘキシルパーオキシ−２−エチルヘキサノエート、ｔ−ブチルパーオキシ−３，５，５−トリメチルヘキサノエート、ｔ−ブチルパーオキシイソプロピルカーボネート類などのパーオキシエステル類、１，１−ビス（ｔ−ヘキシルパーオキシ）−３，５，５−トリメチルシクロヘキサンなどのパーオキシケタール類、 ラウロイルパーオキサイドなどのジアシルパーオキサイド類が挙げられる。また、アゾ系化合物の具体例としては、２，２’−アゾビスイソブチロニトリル、２，２’−アゾビス（２−メチルブチロ）ニトリル、１，１’−アゾビス（シクロヘキサン−１−カーボニトリル）などのアゾニトリル類が挙げられる。
【００３３】
本発明において光ラジカル重合開始剤（ｆ）とは、３８０ｎｍ以上の波長によって励起されてラジカルを発生する化合物をいう。光ラジカル重合開始剤（ｆ）の具体例としては、アシルフォスフィンオキサイド系光重合開始剤が挙げられる。市販されている製品として、トリメチルベンゾイル−ジフェニル−フォスフィンオキサイド（チバ・スペシャリティ社製、商品名：ＤＡＲＯＣＵＲ  ＴＰＯ）、ビス（２，４，６−トリメチルベンゾイル）−フェニルフォスフィンオキサイド（チバ・スペシャリティ社製、商品名：ＩＲＧＡＣＵＲＥ８１９）、ビス（η−５−２，４−シクロペンタジエン−１−イル）
−ビス(２，６−ジフルオロ−３−(１Ｈ−ピロール−１−イル) −フェニル)チタニウム（チバ・スペシャリティ社製、商品名：ＩＲＧＡＣＵＲＥ７８４）などが挙げられる。さらには、ナフタセンキノン化合物である６，１２−ビス（トリメチルシリルオキシ）−１，１１−ナフタセンキノンが挙げられる。これらの光ラジカル重合開始剤の中で好ましのは、ビス（２，４，６−トリメチルベンゾイル）−フェニルフォスフィンオキサイドである。
【００３４】
光ラジカル重合開始剤（ｆ）の添加量は、光ラジカル重合開始剤の種類、（Ａ）成分の種類、場合により併用される（Ｂ）成分の種類、両成分の割合、重合温度などに依存するが、（Ａ）成分、および場合により併用される（Ｂ）成分の合計量に対して０．１〜５．０重量％の範囲で選ぶのが好ましい。添加量が０．１重量％より少ないと重合速度が遅く、５．０重量％より多いと重合体の物性が悪化することがあるので好ましくない。光ラジカル重合開始剤（ｆ）の特に好ましい添加量は、０．３〜１．０重量％である。
【００３５】
（Ａ）成分、および場合により併用される（Ｂ）成分は、塊状重合法、溶液重合法、懸濁重合法、乳化重合法などによって重合させることができる。重合体の用途が主として光学材料であるので、重合体に不純物が含まれ難い塊状重合法、溶液重合法が好適である。重合体を光ラジカル重合させる際には、例えば、ポリエステルフィルムなどの基材表面に、液状の重合体組成物をバーコーターを用いて塗布し、ついで塗布膜に紫外線領域または赤外線領域の光線を照射することによって重合を開始させ、硬化させることができる。基材は、鋼板、印刷製版、フィルム、紙、アルミニウム箔などの外観が平面を呈するもののほか、曲面を呈するもの、立体を呈するものであってもよい。光源としては、高圧水銀ランプ、超高圧水銀ランプ、メタルハライドランプ、キセノンランプ、フュージョン社製のＨランプ、Ｄランプ、Ｖランプ、紫外線ＬＥＤランプ、青色ＬＥＤランプ、白色ＬＥＤランプなどが挙げられる。太陽光であってもよい。光ラジカル重合は、酸素不存在下で行うのが好ましい。酸素存在下で行うと、酸素によって阻害されて重合速度が遅くなり、重合開始剤の大量添加が必要となる。、酸素不存在下の重合法とは、窒素ガス、ヘリウムガスなどの不活性ガスの雰囲気下で行うことである。
【００３６】
このようにして得られる重合体は、その構造から紫外線吸収性、耐熱性、耐薬品性、疎水性などに優れ、表面硬度が高く傷がつき難い。重合体は耐熱性が優れているので、耐熱性が要求される精密製品・部品の製造用材料として好適である。また、表面光沢に優れた製品が得られ、高い屈折率を有しているので、光学製品製造用材料、反射防止膜、プラスチックレンズの用途に使用できる。
【実施例】
【００３７】
以下、実施例に基づいて本発明を詳細に説明するが、本発明はその要旨を超えない限り、以下の記載例に限定されるものではない。なお、以下に記載例において、部および百分率は特記しない限り重量基準である。
【００３８】
［製造例１］
＜１，４−ジ（２−アクリロイルオキシエトキシ）ナフタレン（単量体１）の合成＞
第一反応では、１，４−ジ（２−ヒドロキシエトキシ）ナフタレンを下記の方法で合成し、次いで第二反応では、１，４−ジ（２−アクリロイルオキシエトキシ）ナフタレン（単量体１）を下記の方法で合成した。
【００３９】
＜第一反応＞
攪拌機、温度計を装備した容量が２００ｍｌの三口フラスコに、ナフタレン−１，４−ジオール５．０ｇ（３１ミリモル）をジメチルホルムアミド５０ｍｌに溶解して仕込み、次いでブロモエタノール１５．６ｇ（１４４ミリモル）を添加した。次いでフラスコに、炭酸カリウム１２．９ｇを添加し、フラスコの内容物を攪拌・混合しながら９０℃に昇温し、この温度で反応させた。反応終了後、反応液に純水１００ｍｌを加えて反応生成物の結晶を析出させた。析出した結晶を濾別し、得られた結晶を純水２０ｍｌによって洗浄し、引き続き減圧乾燥して白色の粉末状を呈する１，４−ジ（２−ヒドロキシエトキシ）ナフタレン３．３ｇ（１３．３ミリモル）を得た。生成物のナフタレン−１，４−ジオールに対する収率は、４３モル％であった。生成物の融点（ＪＩＳ  Ｋ００６４に準拠したゲレンキャンプ社製の融点測定装置、型式：ＭＦＢ−５９５を使用した。）は、１０８〜１０９℃であった。
【００４０】
＜第二反応＞
攪拌機、温度計を装備した容量が５０ｍｌの三口フラスコに、１，４−ジ（２−ヒドロキシエトキシ）ナフタレン１．５ｇ（６ミリモル）をアセトン１０ｇ中に分散したものを仕込み、さらに塩化アクリロイル１．１ｇ（１２ミリモル）を添加した。ついで、フラスコ内容物を氷水で冷却しながら、トリエチルアミン１．２ｇ（１２ミリモル）を添加して攪拌しつつ反応させた。フラスコ内容物は反応中に弱く発熱し、均一溶液となったが、すぐにトリエチルアミンの塩酸塩が析出した。反応液を室温に戻して３０分攪拌した後、水１０ｇを添加してさらに攪拌を継続したところ、析出した塩酸塩は全て溶解した。溶液をこのまま約５分間静置したところ、粘稠なオイルが沈んだので、このオイルを分離した。ついでこのオイルにｎ−ヘキサンを１５ｍｌ加え、５℃に設定した冷蔵庫に約６０分間静置した。オイルが固化したので室温に戻して、ｎ−ヘキサン中でリスラリー化し、吸引濾過・乾燥して白色の結晶０．９ｇ（２．５３ミリモル）得た。生成物の１，４−ジ（２−ヒドロキシエトキシ）ナフタレンに対する収率は、４２モル％であった。
【００４１】
得られた白色結晶について、（１）融点（上に同じ）、（２）赤外線（ＩＲ）分光光度計（日本分光社製、型式：ＩＲ−８１０を使用した。）によるＩＲスペクトル、（３）核磁気共鳴装置（ＮＭＲ）（日本電子社製、型式：ＧＳＸ  ＦＴ  ＮＭＲ  Ｓｐｅｃｔｏｒｏｍｅｔｅｒを使用した。）による１Ｈ−ＮＭＲ分析、（４）Ｍａｓｓスペクトル（島津製作所社製、質量分析計、型式：ＧＣＭＳ−ＱＰ５０００を使用した。）などを測定した。
【００４２】
測定結果は次のとおりであり、白色結晶は１，４−ジ（２−アクリロイルオキシエトキシ）ナフタレン（単量体１）であることが確認された。
（１）融点：５８〜５９℃
（２）赤外線（ＩＲ）吸収スペクトル（ＫＢｒ，ｃｍ−１）：７４２，７７０，８０６，９７３，１０６８，１１００，１１５５，１１９８，１２３７，１２６８，１４０６，１４５２，１５９０，１７２８などの波長に吸収が認められた。
（３）１Ｈ−ＮＭＲ（ＣＤＣｌ３，ｐｐｍ）：δ＝４．３１（ｔ，４Ｈ，メチレン），４．６２（ｔ，４Ｈ，メチレン），５．８４（ｄｄ，２Ｈ，ビニル基），６．１７（ｄｄ，２Ｈ，ビニル基），６．４６（ｄｄ，２Ｈ，ビニル基），６．６８（ｓ，２Ｈ，ナフタレン環），７．４２−７．５５（ｍ，２Ｈ，ナフタレン環），８．１４−８．２６（ｍ，２Ｈ，ナフタレン環
（４）マススペクトル：（ＥＩ−ＭＳ）ｍ／ｚ＝３５６（Ｍ＋）
【００４３】
[製造例２]
＜１，４−ジ（２−メタクリロイルオキシエトキシ）ナフタレン（単量体２）の合成＞
製造例１の第一反応に次いで、第二反応では１，４−ジ（２−メタクリロイルオキシエトキシ）ナフタレン（単量体２）を下記の方法で合成した。
【００４４】
＜第一反応＞
［製造例１］に記載した手順と同様である。
【００４５】
＜第二反応＞
攪拌機、温度計を装備した容量が５０ｍｌの三口フラスコに、１，４−ジ（２−ヒドロキシエトキシ）ナフタレン１．５ｇ（６ミリモル）をアセトン１０ｇ中に分散させて仕込み、さらに塩化メタクリロイル１．３ｇ（１２ミリモル）加えた。ついで、フラスコ内容物を氷水で冷却しながら、トリエチルアミン１．２ｇ（１２ミリモル）を添加して反応させた。フラスコ内容物は反応中に弱く発熱し、均一溶液となったが、すぐにトリエチルアミンの塩酸塩が析出した。反応液を室温に戻して室温で３０分攪拌した後、水１０ｇを添加してさらに攪拌を継続したところ、析出した塩酸塩は全て溶解した。溶液をこのまま約５分間静置したところ、粘稠なオイルが沈んだので、このオイルを分離した。ついでこのオイルにｎ−ヘキサンを１５ｍｌ加え、温度を５℃に設定した冷蔵庫に約３０分間静置した。オイルが固化したので室温に戻して、ｎ−ヘキサン中でリスラリー化し、吸引濾過・乾燥して白色の結晶１．０ｇ（２．６ミリモル）得た。生成物の１，４−ジ（２−ヒドロキシエトキシ）ナフタレンに対する収率は、４３モル％であった。
【００４６】
得られた白色結晶について、（１）融点（上に同じ）、（２）赤外線（ＩＲ）分光光度計（上に同じ）によるＩＲスペクトル、（３）核磁気共鳴装置（ＮＭＲ）（上に同じ）、（４）Ｍａｓｓスペクトル（上に同じ）、などを測定した。
【００４７】
測定結果は次のとおりであり、この測定結果から白色結晶は１，４−ジ（２−メタクリロイルオキシエトキシ）ナフタレン（単量体２）であることが確認された。
（１）融点：７５〜７６℃
（２）赤外線（ＩＲ）吸収スペクトル（ＫＢｒ，ｃｍ−１）：７６２，９３５，１１００，１１７０，１２４０，１２７５，１３２０，１３８３，１４５０，１５９０，１６２５，１７１５，２９５０などの波長に吸収が認められた。
（３）１Ｈ−ＮＭＲ（ＣＤＣｌ３，ｐｐｍ）：δ＝１．９６（ｓ，６Ｈ，メチル基），４．３４（ｔ，４Ｈ，メチレン），４．６２（ｔ，４Ｈ，メチレン），５．５９（ｔ，２Ｈ，ビニル基），６．１６（ｓ，２Ｈ，ビニル基），６．７２（ｓ，２Ｈ，ナフタレン環），７．４８−７．５３（ｍ，２Ｈ，ナフタレン環），８．１５−８．２５（ｍ，２Ｈ，ナフタレン環）
（４）マススペクトル：（ＥＩ−ＭＳ）ｍ／ｚ＝３８４（Ｍ＋）
【００４８】
［製造例３］
＜４−（２−フェノキシエトキシ）−１−（２−アクリロイルオキシプロポキシ）ナフタレン（単量体３）の合成＞
攪拌機、温度計を装備した容量が５０ｍｌの三口フラスコに、４−（２−フェノキシエトキシ）−１−（２−ヒドロキシプロポキシ）ナフタレン６７６ｍｇ（２ミリモル）を５ｍｌのアセトンに溶解した溶液を仕込み、ついでフラスコに塩化アクリロイル２００ｍｇ（２．２ミリモル）を添加した。次に、フラスコ内容物を水冷しながら、トリエチルアミン２００ｍｇ（２ミリモル）のアセトン溶液を添加し、攪拌しつつ反応させた。フラスコ内容物は反応中に弱い発熱があり、直ちに大量の白色沈殿が生じた。反応液を１０分間攪拌した後、水１．５ｇを添加してされに攪拌を継続したところ、白色沈殿は全て溶解した。さらに水を２．５ｇ添加したところ、反応液が若干白濁した。この反応液を５℃に設定した冷蔵庫に約６時間静置した。反応液中に結晶が析出しているので、結晶を吸引濾過して分離し、十分に水洗し、乾燥し、白色の粉末２６０ｍｇ（０．６６ミリモル）を得た。４−（２−フェノキシエトキシ）−１−（２−ヒドロキシプロポキシ）ナフタレンに対する収率は、３３モル％であった。
【００４９】
得られた白色粉末について、（１）融点（上に同じ）、（２）赤外線（ＩＲ）分光光度計（上に同じ）によるＩＲスペクトル、（３）核磁気共鳴装置（ＮＭＲ）（上に同じ）、（４）Ｍａｓｓスペクトル（上に同じ）、などを測定した。
【００５０】
測定結果は次のとおりであり、この測定結果から白色粉末は４−（２−フェノキシエトキシ）−１−（２−アクリロイルオキシプロポキシ）ナフタレン（単量体３）であることが確認された。
（１）融点：９３〜９４℃
（２）赤外線（ＩＲ）吸収スペクトル（ＫＢｒ，ｃｍ−１）：６８２，７４４，７６８，８００，９００，９３０，９７０，１０２０，１０７０，１０９４，１１５０，１１９０，１２３０，１２５０，１２６５，１３６２，１３８０，１４００，１４５４，１４９２，１５９０，１６２０，１７２４，２８６０，２９２６，２９８０などの波長に吸収が認められた。
（３）１Ｈ−ＮＭＲ（ＣＤＣｌ３，ｐｐｍ）：δ＝１．４９（ｄ、３Ｈ，メチル基），４．１６（ｍ、２Ｈ，メチレン基），４．６０（ｓ、４Ｈ，２メチレン基），５．５０（ｍ、１Ｈ，メチン基），５．８３（ｄ、１Ｈ，アクリル基），６．１７（ｄｄ、１Ｈ，アクリル基），６．４４（ｄ、１Ｈ，アクリル基），６．７２（ｄｄ、１Ｈ，ナフタレン環），７．２７（ｄ、１Ｈ，ナフタレン環），７．３０（ｄ、１Ｈ，ナフタレン環），７．３５（ｄ、１Ｈ，ナフタレン環），８．２０（ｍ、２Ｈ、ナフタレン環）
（４）マススペクトル：（ＥＩ−ＭＳ）ｍ／ｚ＝３９２（Ｍ＋）
【００５１】
［実施例１］
＜１，４−ジ（２−アクリロイルオキシエトキシ）ナフタレン（単量体１）の熱重合＞
温度計、攪拌機を装備した容量が２００ｍｌ三つ口フラスコに、窒素雰囲気下、製造例１で得られた１，４−ジ（２−アクリロイルオキシエトキシ）ナフタレン（単量体１）２．０ｇ（５．６ミリモル）を仕込み、ついでフラスコにトルエン２０ｇ加え、重合開始剤のアゾビスイソブチロニトリルを２０ｍｇ添加した。フラスコの内容物を攪拌しつつ内温を常温から約５分間で１０６℃に加熱しこの温度で保持したところ、保持開始から５分経過後に大量に白色沈殿物が生じた。さらにフラスコ内温を１０６℃に維持しながら５分間攪拌を継続した後、攪拌しつつ温度を約１０分間で１０６℃から常温に冷却し、白色のスラリーを得た。このスラリーにメタノール５０mlを添加して十分攪拌し、スラリーを吸引濾過し、得られた生成物を乾燥し、１．８８ｇの白色粉末状重合体１を得た。重合体１の単量体１に対する収率は、９４重量％であった。
【００５２】
上で得られた重合体１を、単量体１の融点（５９℃）以上に加熱したが、融解しなかった。また、この重合体１に単量体１の良溶媒であるトルエン、アセトン、ジメチルホルムアミドを加えたが、これら溶剤には全く溶解しなかった。重合体１のガラス転移点を、示差走査熱量測定装置（島津製作所社製、ＤＳＣ−５０）によって測定したところ１１０℃であった。また、重合体１の５重量％減温度を、示差熱・熱重量同時測定装置（島津製作所社製、ＤＴＡ−５０）によって測定したところ３５８℃であった。これら測定値から、重合体１は耐熱性が極めて優れていることがわかった。
【００５３】
［実施例２］
＜１，４−ジ（２−メタクリロイルオキシエトキシ）ナフタレン（単量体２）の熱重合＞
実施例１で使用したのと同じ三つ口フラスコに、窒素雰囲気下、製造例２で得られた１，４−ジ（２−メタクリロイルオキシエトキシ）ナフタレン（単量体２）２．０ｇ（５．２ミリモル）を仕込み、ついでフラスコにトルエン２０ｇ加え、重合開始剤のアゾビスイソブチロニトリルを２０ｍｇ添加した。フラスコの内容物を攪拌しつつ内温を常温から約５分間で１０６℃に昇温し、この温度に維持したところ、維持開始から６分後に大量の白色沈殿物が生じた。さらにフラスコ内温を１０６℃に維持しながら５分間加熱し、攪拌を継続した後、攪拌しつつ温度を約１０分間で１０６℃から常温に冷却し、白色のスラリーを得た。このスラリーにメタノール５０ｍｌを添加し、十分攪拌し、吸引ろ過、乾燥し、１．９２ｇの白色粉末状重合体２を得た。重合体２の単量体２に対する収率は、９６重量％であった。
【００５４】
この重合体２を、単量体２の融点である７４℃以上に加熱したが、融解しなかった。また、この重合体２に単量体２の良溶媒であるトルエン、アセトン、ジメチルホルムアミドを加えたが、全く溶解しなかった。
【００５５】
［実施例３］
＜４−（２−フェノキシエトキシ）−１−（２−アクリロイルオキシプロポキシ）ナフタレン（単量体３）とトリメチロールプロパントリアクリレート（他のラジカル重合性単量体）との熱共重合＞
実施例１で使用したのと同じ三つ口フラスコに、窒素雰囲気下、製造例３で得られた４−（２−フェノキシエトキシ）−１−（２−アクリロイルオキシプロポキシ）ナフタレン（単量体３）１ｇ（２．７ミリモル）、トリメチロールプロパントリアクリレート２ｇ（６．７６ミリモル）を仕込み、ついでフラスコにトルエン１２ｇ添加し、重合開始剤のアゾビスイソブチロニトリルを２０ｍｇ添加した。フラスコの内容物を攪拌しつつ内温を常温から約５分間で１０６℃に昇温し、この温度に維持したところ、維持開始から４分後に大量の白色沈殿物が生じた。さらに攪拌下フラスコ内温を１０６℃に維持しながら５分間加熱を継続した後、フラスコ内温を約１０分間で１０６℃から常温に冷却し、白色のスラリーを得た。このスラリーにメタノール３０ｍｌを添加し、十分攪拌し、吸引濾過し、生成物を乾燥し、２．８８ｇの白色粉末状重合体３を得た。重合体３の単量体３に対する収率は、９６重量％であった。
【００５６】
この重合体３に、単量体３の良溶媒であるトルエン、アセトン、ジメチルホルムアミドを加えたが、全く溶解しなかった。
【００５７】
［実施例４］
＜１，４−ジ（２−アクリロイルオキシエトキシ）ナフタレン（単量体１）の光重合＞
製造例１で得られた単量体１を１００重量部、開始剤としてビス（２，４，６−トリメチルベンゾイル）−フェニルフォスフィンオキサイド（チバ・スペシャリティ社製、商品名：イルガキュア８１９）１重量部をそれぞれ秤量し、容量１００ｍｌのフラスコに入れ、温度を７０℃に調節した油浴に浸漬して溶融させ、均一な光ラジカル重合性組成物とした。この光ラジカル重合性組成物を、溶融状態でバーコーターによってポリエステルフィルム（東レ社製、商品名：ルミラー、膜厚１００ミクロン）表面に、膜厚８０μｍになるように塗布した。ついで、窒素雰囲気下、紫外線ＬＥＤランプ（３９５ｎｍでの照射強度は３ｍｗ／ｃｍ２である。）を照射した。３０秒光照射後、単量体１が重合した平滑なフィルムが得られた。
【００５８】
このフィルムを、ホットプレート上で、原料１，４−ジ（２−アクリロイルオキシエトキシ）ナフタレン（単量体１）の融点である５９℃以上に加熱したが、全く融解しなかった。また、得られたフィルムのＩＲスペクトルを測定したところ、アクリル基に起因する１６２０ｃｍ−１の吸収が消失していることを確認した。さらに、このフィルムの屈折率（ＥＲＭＡ社製、ユニバーサルアッペ屈折計型式：ＥＲ−７ＭＷを使用した。）を測定したところ、１．６０１２（ｎＤ）であり、単量体１の屈折率の１．５５６１（ｎＤ）より高くなっており、重合していることが確認された。
【００５９】
［実施例５］
＜１，４−ジ（２−メタクリロイルオキシエトキシ）ナフタレン（単量体２）の光重合＞
製造例２で得られた単量体２を１００重量部、開始剤としてビス（２，４，６−トリメチルベンゾイル）−フェニルフォスフィンオキサイド（上に同じ）１重量部をそれぞれ秤量し、容量１００ｍｌのフラスコに入れ、温度を７０℃に調節した油浴に浸漬して溶融させ、均一な光ラジカル重合性組成物とした。この光ラジカル重合性組成物を、溶融状態でバーコーターによってポリエステルフィルム（上に同じ）表面に、膜厚８０μｍになるように塗布した。ついで、窒素雰囲気下、紫外線ＬＥＤランプ（上に同じ）を照射した。３０秒光照射後、単量体２が重合した平滑なフィルムが得られた。
【００６０】
このフィルムを、ホットプレート上で単量体２の融点である７３℃以上に加熱したが、全く融解しなかった。また、得られたフィルムのＩＲスペクトルを想定したところ、アクリル基に起因する１６２０ｃｍ−１の吸収が消失していることを確認した。さらに、このフィルムの屈折率を測定したところ、１．５８６（ｎＤ）であり、単量体２の屈折率（上に同じ）の１．５５４（ｎＤ）より高くなっており、重合していることが確認された。
【００６１】
［実施例６］
＜４−（２−フェノキシエトキシ）−１−（２−アクリロイルオキシプロポキシ）ナフタレン（単量体３）と１，４−ジアクリロイルオキシナフタレン（他のラジカル重合成単量体）との光重合＞
製造例３で得られた単量体３を１００重量部、１，４−ジアクリロイルオキシナフタレン５０重量部、開始剤としてビス（２，４，６−トリメチルベンゾイル）−フェニルフォスフィンオキサイド（上の同じ）１．５重量部をそれぞれ秤量し、容量１００ｍｌのフラスコに入れ、温度を７０℃に調節した油浴に浸漬して溶融させ、均一な光ラジカル重合性組成物とした。この光ラジカル重合性組成物を、溶融状態でバーコーターによってポリエステルフィルム（上に同じ）表面に、膜厚８０μｍになるように塗布した。ついで、窒素雰囲気下、紫外線ＬＥＤランプ（上に同じ）を照射した。３０秒光照射後、単量体混合物が重合した平滑なフィルムが得られた。
【００６２】
このフィルムを、ホットプレート上で１，４−ジアクリロイルオキシナフタレンの融点である９３℃以上に加熱したが、融解しなかった。また、得られたフィルムのＩＲスペクトルを想定したところ、アクリル基に起因する１６２０ｃｍ−１の吸収が消失していることを確認した。さらに、このフィルムの屈折率（上に同じ）を測定したところ、１.６１０（ｎＤ）であり、光照射前の単量体３と１，４−ジアクリロイルオキシナフタレンとの混合物の屈折率の１.５８８（ｎＤ）より高くなっており、重合していることが確認された。
【００６３】
［実施例７］
＜４−（２−フェノキシエトキシ）−１−（２−アクリロイルオキシプロポキシ）ナフタレン（単量体３）とトリメチロールプロパントリアクリレート（他のラジカル重合成単量体）との光重合＞
製造例３で得られた単量体３を１００重量部、トリメチロールプロパントリアクリレート２０重量部、開始剤としてビス（２，４，６−トリメチルベンゾイル）−フェニルフォスフィンオキサイド（上に同じ）１．２重量部をそれぞれ秤量し、容量１００ｍｌのフラスコに入れ、温度を７０℃に調節した油浴に浸漬して溶融させ、均一な光ラジカル重合性組成物とした。この光ラジカル重合性組成物を、溶融状態でバーコーターによってポリエステルフィルム（上に同じ）表面に、膜厚８０μｍになるように塗布した。ついで、窒素雰囲気下、紫外線ＬＥＤランプ（上に同じ）を照射した。３０秒光照射後、単量体混合物が重合した平滑なフィルムが得られた。
【００６４】
このフィルムを、ホットプレート上で４−（２−フェノキシエトキシ）−１−（２−アクリロイルオキシプロポキシ）ナフタレンの融点である９３℃以上に加熱したが、融解しなかった。また、得られたフィルムのＩＲスペクトルを想定したところ、アクリル基に起因する１６２０ｃｍ−１の吸収が消失していることを確認した。さらに、このフィルムの屈折率（上に同じ）を測定したところ、１.５９３（ｎＤ）であり、光照射前の単量体３とトリメチロールプロパントリアクリレートとの混合物の屈折率の１.５７４（ｎＤ）より高くなっており、重合していることが確認された。
【００６５】
［実施例８］
＜１，４−ジ（２−アクリロイルオキシエトキシ）ナフタレン（単量体１）と１，６−ヘキサンジオールジアクリレート（他のラジカル重合成単量体）との光重合（１）＞
製造例１で得られた単量体１を７５重量部、１，６−ヘキサンジオールジアクリレート２５重量部、開始剤としてビス（２，４，６−トリメチルベンゾイル）−フェニルフォスフィンオキサイド０．２重量部をそれぞれ秤量し、容量１００ｍｌのフラスコに入れ、温度を７０℃に調節した油浴に浸漬して溶融させ、均一な光ラジカル重合性組成物とした。この光ラジカル重合性組成物を、溶融状態でバーコーターによってポリエステルフィルム（上に同じ）表面に、膜厚３００μｍになるように塗布した。ついで、窒素雰囲気下、紫外線ＬＥＤランプ（上に同じ）を照射した。６００秒光照射後、単量体混合物が重合した平滑なフィルムが得られた。
【００６６】
このフィルムを、ホットプレート上で１，４−ジ（２−アクリロイルオキシエトキシ）ナフタレンの融点である５９℃以上に加熱したが、融解しなかった。また、得られたフィルムのＩＲスペクトルを想定したところ、アクリル基に起因する１６２０ｃｍ−１の吸収が消失していることを確認した。さらに、このフィルムの屈折率（上に同じ）を測定したところ、１.５７４３（ｎＤ）であることが確認された。
【００６７】
［実施例９］
＜１，４−ジ（２−アクリロイルオキシエトキシ）ナフタレン（単量体１）と１，６−ヘキサンジオールジアクリレート（他のラジカル重合成単量体）との光重合（２）＞
製造例１で得られた単量体１を５０重量部、１，６−ヘキサンジオールジアクリレート５０重量部、開始剤としてビス（２，４，６−トリメチルベンゾイル）−フェニルフォスフィンオキサイド０．２重量部をそれぞれ秤量し、容量１００ｍｌのフラスコに入れ、温度を７０℃に調節した油浴に浸漬して溶融させ、均一な光ラジカル重合性組成物とした。この光ラジカル重合性組成物を、溶融状態でバーコーターによってポリエステルフィルム（上に同じ）表面に、膜厚３００μｍになるように塗布した。ついで、窒素雰囲気下、紫外線ＬＥＤランプ（上に同じ）を照射した。６００秒光照射後、単量体混合物が重合した平滑なフィルムが得られた。
【００６８】
このフィルムを、ホットプレート上で１，４−ジ（２−アクリロイルオキシエトキシ）ナフタレンの融点である５９℃以上に加熱したが、融解しなかった。また、得られたフィルムのＩＲスペクトルを想定したところ、アクリル基に起因する１６２０ｃｍ−１の吸収が消失していることを確認した。さらに、このフィルムの屈折率（上に同じ）を測定したところ、１.５５２１（ｎＤ）であることが確認された。
【００６９】
［実施例１０］
＜１，４−ジ（２−アクリロイルオキシエトキシ）ナフタレン（単量体１）と１，６−ヘキサンジオールジアクリレート（他のラジカル重合成単量体）との光重合（３）＞
製造例１で得られた単量体１を２５重量部、１，６−ヘキサンジオールジアクリレート７５重量部、開始剤としてビス（２，４，６−トリメチルベンゾイル）−フェニルフォスフィンオキサイド０．２重量部をそれぞれ秤量し、容量１００ｍｌのフラスコに入れ、温度を７０℃に調節した油浴に浸漬して溶融させ、均一な光ラジカル重合性組成物とした。この光ラジカル重合性組成物を、溶融状態でバーコーターによってポリエステルフィルム（上に同じ）表面に、膜厚３００μｍになるように塗布した。ついで、窒素雰囲気下、紫外線ＬＥＤランプ（上に同じ）を照射した。６００秒光照射後、単量体混合物が重合した平滑なフィルムが得られた。
【００７０】
このフィルムを、ホットプレート上で１，４−ジ（２−アクリロイルオキシエトキシ）ナフタレンの融点である５９℃以上に加熱したが、融解しなかった。また、得られたフィルムのＩＲスペクトルを想定したところ、アクリル基に起因する１６２０ｃｍ−１の吸収が消失していることを確認した。さらに、このフィルムの屈折率（上に同じ）を測定したところ、１.５３２５（ｎＤ）であることが確認された。
【００７１】
［比較例］
＜１，６−ヘキサンジオールジアクリレート（他のラジカル重合成単量体）の光重合＞
１，６−ヘキサンジオールジアクリレート１００重量部、開始剤としてビス（２，４，６−トリメチルベンゾイル）−フェニルフォスフィンオキサイド０．２重量部をそれぞれ秤量し、容量１００ｍｌのフラスコに入れ、温度を７０℃に調節した油浴に浸漬して溶融させ、均一な光ラジカル重合性組成物とした。この光ラジカル重合性組成物を、溶融状態でバーコーターによってポリエステルフィルム（上に同じ）表面に、膜厚３００μｍになるように塗布した。ついで、窒素雰囲気下、紫外線ＬＥＤランプ（上に同じ）を照射した。６００秒光照射後、単量体混合物が重合した平滑なフィルムが得られた。
【００７２】
このフィルムを、ホットプレート上で加熱したが、融解しなかった。また、得られたフィルムのＩＲスペクトルを想定したところ、アクリル基に起因する１６２０ｃｍ−１の吸収が消失していることを確認した。さらに、このフィルムの屈折率（上に同じ）を測定したところ、１.５１０８（ｎＤ）であることが確認された。
【００７３】
実施例４、８、９および１０と比較例を表−１にまとめると以下の通りである。
【００７４】
【表１】
2009138090.tif 000009
【００７５】
表−１から次のことが明らかである。すなわち、本発明に係る重合体（ホモポリマー）は、屈折率１．６以上と高い値を示す。また、構造式（１）に示されるナフタレン化合物成分とその他のラジカル重合性単量体との共重合体（コポリマー）もまた、屈折率が１．５３以上と高い値である。
【産業上の利用可能性】
【００７６】
本発明に係る重合体は、ナフタレン骨格を有するアクリレート化合物の重合体であり、耐熱性に優れているので耐熱性が要求される精密製品・部品製造用、屈折率が高いので光学製品製造用、反射防止膜、プラスチックレンズ製造用などの材料として使用される。
【手続補正書】
【提出日】平成19年12月14日(2007.12.14)
【手続補正１】
【補正対象書類名】明細書
【補正対象項目名】００１９
【補正方法】変更
【補正の内容】
【００１９】
【化６】
2009138090.tif 000014